(57)【要約】  本発明は、繊維状物質、多段ポリマー及び（メタ）アクリルポリマーを含む組成物に関する。この組成物は、プリプレグ、プリフォーム又はラミネートの形態でありうる。特に、本発明は、繊維状物質、多段ポリマー及び（メタ）アクリルポリマーを含む組成物を製造するための方法、並びに複合品製造におけるその使用に関する。特に、本発明は、繊維状物質、多段ポリマー及び（メタ）アクリルポリマーを含む組成物を調製するための方法、並びに繊維強化耐衝撃性改質コンポジットの製造のためのその使用に関する。【選択図】なし【特許請求の範囲】
【請求項１】
ａ）  繊維状物質
ｂ）  多段ポリマー、及び
ｃ）  （メタ）アクリルポリマー（Ｐ１）
を含む組成物であって、
多段ポリマーの量が組成物の３重量％から５０重量％の間であり、（メタ）アクリルポリマー（Ｐ１）が１０００００ｇ／ｍｏｌ未満の質量平均分子量Ｍｗを有する、組成物。
【請求項２】
（メタ）アクリルポリマー（Ｐ１）が５０００ｇ／ｍｏｌから７００００ｇ／ｍｏｌの間の質量平均分子量Ｍｗを有することを特徴とする、請求項１に記載の組成物。
【請求項３】
（メタ）アクリルポリマー（Ｐ１）の量が０．１５重量％から４７．５重量％の間であることを特徴とする、請求項１又は２に記載の組成物。
【請求項４】
プリフォームの形態であることを特徴とする、請求項１から３のいずれか一項に記載の組成物。
【請求項５】
多段ポリマーが好ましくは、２０ｎｍから８００ｎｍの間の重量平均粒径を有する球状ポリマー粒子の形態であることを特徴とする、請求項１から４のいずれか一項に記載の組成物。
【請求項６】
多段ポリマーの量が少なくとも６重量％であることを特徴とする、請求項１から５のいずれか一項に記載の組成物。
【請求項７】
多段ポリマーの量が、３つの化合物ａ）、ｂ）及びｃ）の合計に基づいて、少なくとも７重量％であることを特徴とする、請求項１から５のいずれか一項に記載の組成物。
【請求項８】
多段ポリマーの量が組成物の５重量％から３０重量％の間であることを特徴とする、請求項１から５のいずれか一項に記載の組成物。
【請求項９】
多段ポリマーの量が、３つの化合物ａ）、ｂ）及びｃ）の合計に基づいて、少なくとも７重量％から２５重量％の間であることを特徴とする、請求項１から５のいずれか一項に記載の組成物。
【請求項１０】
多段ポリマーが、
ａ）  ０℃未満のガラス転移温度を有するポリマー（Ａ１）を含む１つの段（Ａ）
ｂ）  少なくとも３０℃のガラス転移温度を有するポリマー（Ｂ１）を含む１つの段（Ｂ）
を含むことを特徴とする、請求項１から９のいずれか一項に記載の組成物。
【請求項１１】
ポリマー（Ａ１）及び（Ｂ１）がアクリル又はメタクリルポリマーであることを特徴とする、請求項１０に記載の組成物。
【請求項１２】
ポリマー（Ａ１）がシリコーンゴム系ポリマーであることを特徴とする、請求項１０に記載の組成物。
【請求項１３】
ポリマー（Ａ１）が、イソプレン又はブタジエンに由来する高分子単位を少なくとも５０重量％含むことを特徴とする、請求項１０に記載の組成物。
【請求項１４】
段（Ａ）が第１の段であり、ポリマー（Ｂ１）を含む段（Ｂ）が、ポリマー（Ａ１）を含む段（Ａ）にグラフトされていることを特徴とする、請求項９から１３のいずれか一項に記載の組成物。
【請求項１５】
（メタ）アクリルポリマー（Ｐ１）が他のポリマーにグラフトされていないことを特徴する、請求項１から１４のいずれか一項に記載の組成物。
【請求項１６】
（メタ）アクリルポリマー（Ｐ１）が、Ｃ１‐Ｃ１２アルキル（メタ）アクリレートから選択されるモノマーを少なくとも５０重量％含むことを特徴とする、請求項１から１４のいずれか一項に記載の組成物。
【請求項１７】
（メタ）アクリルポリマー（Ｐ１）が５０重量％から１００重量％のメチルメタクリレートを含むことを特徴とする、請求項１から１４のいずれか一項に記載の組成物。
【請求項１８】
（メタ）アクリルポリマー（Ｐ１）が０重量％から５０重量％の間の官能性モノマーを含むことを特徴とする、請求項１から１４のいずれか一項に記載の組成物。
【請求項１９】
ａ）  繊維状物質、多段ポリマー及び（メタ）アクリルポリマー（Ｐ１）を接触させる工程
を含む、請求項１から１８のいずれか一項に記載の組成物を製造するための方法。
【請求項２０】
工程ａ）が、多段ポリマーと（メタ）アクリルポリマー（Ｐ１）とを含む水性分散体を繊維状物質に浸漬、注入又は含浸することよって行われることを特徴とする、請求項１９に記載の方法。
【請求項２１】
工程ａ）の生成物を乾燥させる追加の工程ｂ）を含むことを特徴とする、請求項１９に記載の方法。
【請求項２２】
工程ａ）が、多段ポリマーと（メタ）アクリルポリマー（Ｐ１）とを含む粉末を用いて、繊維状物質を粉末化することによって行われることを特徴とする、請求項２０に記載の方法。
【請求項２３】
組成物を加熱する追加の工程ｃ）を含むことを特徴とする、請求項２０から２２のいずれか一項に記載の方法。
【請求項２４】
高分子複合材料又は高分子複合材料を含む機械的若しくは構造化部品又は物品を製造するための、請求項１から１８のいずれか一項に記載の組成物又は請求項１９から２３のいずれか一項に記載の方法によって得られる組成物の使用。
【発明の詳細な説明】
【技術分野】
【０００１】
本発明は、繊維状物質、多段ポリマー及び（メタ）アクリルポリマーを含む組成物に関する。この組成物は、プリプレグ、プリフォーム又はラミネートの形態でありうる。
【０００２】
特に、本発明は、繊維状物質、多段ポリマー及び（メタ）アクリルポリマーを含む組成物を製造するための方法、並びにコンポジット製造におけるその使用に関する。
【０００３】
特に、本発明は、繊維状物質、多段ポリマー及び（メタ）アクリルポリマーを含む組成物を調製するための方法、並びに繊維強化耐衝撃性改質コンポジットの製造のためのその使用に関する。
【０００４】
［技術的問題］
使用中、高い応力に耐えなければならない機械的部品は、複合材料から広く製造される。複合材料は、２以上の非混和性の材料の巨視的な組み合わせである。複合材料は、マトリックスを形成する少なくとも１つの材料、すなわち構造体の結合を確実にする連続相と、補強材料とから成る。
【０００５】
複合材料を使用することの目的は、複合材料の個々の構成要素を単独で使用しても得られない、複合材料の性能を得ることである。したがって、複合材料は、いくつかの産業分野、例えば建築、自動車、航空宇宙、運送、レジャー、エレクトロニクス及びスポーツにおいて、特に、高均質性材料と比較した複合材料のより良い機械的性能（より高い引張強度、より高い引張弾性率、及びより高い破壊靱性）及び低密度のため、広く使用されている。
【０００６】
商業的工業的規模における量の見地から最も重要な種類は、有機マトリックスを用いた複合物であり、当該マトリックス材料は、一般にポリマーである。高分子複合材料の主要なマトリックス又は連続相は、熱可塑性ポリマー又は熱硬化性ポリマーのいずれかである。
【０００７】
熱硬化性ポリマーは、架橋結合された三次元構造体から成る。架橋結合は、いわゆるプレポリマーの内部で反応性基を硬化させることによって得られる。硬化は、例えば、材料を永久的に架橋結合し、硬化させるために、ポリマー鎖を加熱することにより達成される。
【０００８】
高分子複合材料を調製するには、プレポリマーは、例えばガラスビーズ若しくは繊維（補強材料）などの他の成分、又は濡れているか若しくはプレポリマーを含浸させた他の成分と混ぜ合わされ、その後に硬化される。熱硬化性ポリマーのためのプレポリマー又はマトリックス材料の例は、不飽和ポリエステル、ビニルエステル、エポキシ又はフェノールのものである。硬化後、熱硬化性複合物は再形成することができず、その所定の形状にとどまる。
【０００９】
熱可塑性ポリマーは、直鎖又は分岐ポリマーから成り、それらは架橋結合されない。複合材料を製造するために必要な構成要素を混合するため、及び硬化のために冷却させるために、熱可塑性ポリマーは、加熱される。複合材料の製造のための熱可塑性ポリマーの使用における限界は、例えば繊維質基材に均一に含浸させるために、溶融状態でのその高い粘度である。熱可塑性ポリマーによる繊維の湿潤又は正確な含浸は、熱可塑性樹脂が十分に流動性である場合にのみ達成することができる。
【００１０】
繊維質基材に含浸させるための別の方法は、有機溶媒に熱可塑性ポリマーを溶解させることである。その溶液は含浸に使用し、溶媒は蒸発させる。
【００１１】
熱可塑性複合物を調製するためのさらなる他の方法は、モノマーを含む液体シロップを繊維質基材に含浸させること、及び前記モノマーの重合である。
【００１２】
それでも、複合材料の調製に使用されるポリマーの多くは非常に脆いままであり、良好な機械的特性、例えば衝撃強度を有しない。繊維質基材は衝撃によるエネルギーを吸収することによって材料の機械的特性を強化することを可能にするが、熱可塑性ポリマーをベースとするマトリックスは壊れやすいため亀裂伝播を防ぐことはできず、そのため最終複合材料は、非常に脆いままである。
【００１３】
ポリマーの衝撃強度を改善するために、エラストマー相又はゴムを含む、衝撃強度を改良する衝撃添加剤を添加することが知られている。このようなゴムは、ゴム又はエラストマー相である１つの段を有する、コアシェル粒子の形態の多段ポリマーの一部でありうる。これらの粒子は、乳化重合により調製されて分散体を形成し、例えば粉末形態で回収することができる。それらは一般に、一連の「硬い」層と「柔らかい」層を含む。したがって、二層（柔−硬）又は三層（硬−柔−硬）の粒子が見出されうる。粒径は、一般に１μｍ未満、より具体的には５０ｎｍから５００ｎｍの間である。
【００１４】
コアシェル粒子の形態の多段ポリマーは、凝集乾燥粉末として入手可能であり、後者は、初期コアシェル粒子の均一な分布を得るためにマトリックス中に分散されている。特定の熱硬化性ポリマー又は樹脂、特にエポキシ樹脂、及び熱可塑性ポリマーについて、これらの多段ポリマー粒子を正確に分散させることは非常に困難又はほとんど不可能である。
【００１５】
繊維強化材に含浸させるために、これらの通常弱く架橋されている分離コアシェル粒子を液体シロップ又はプレポリマーに分散させることは、含浸工程中に問題を引き起こす。実際、粒子はシロップ中で膨潤し、それがシロップのゲル化をもたらす。その場合粘度が高すぎ、欠陥が現れることなく繊維質基材に含浸することはもはや不可能である。このゲル化現象を回避するためには、樹脂中のこれらの粒子の含有量を非常に低い含有量に制限しなければならない。しかし、そのような含有量は低すぎ、特に衝撃強度に関しては、期待される機械的性質を発揮しない。
【００１６】
本発明の目的は、高分子複合材料に使用するのに適した繊維状物質、多段ポリマー及び（メタ）アクリルポリマーを含む組成物を得ることである。
【００１７】
本発明の目的はまた、耐衝撃性改良高分子複合物を製造するために使用できる、繊維状物質、多段ポリマー及び（メタ）アクリルポリマーを含む安定な組成物を得ることでもある。
【００１８】
本発明のさらなる目的は、繊維状物質、多段ポリマー及び（メタ）アクリルポリマーを含む安定なプリフォームを得ることである。
【００１９】
本発明の別のさらなる目的は、繊維状物質、多段ポリマー及び（メタ）アクリルポリマーを含む組成物を調製するための方法である。
【００２０】
本発明の別の目的は、高分子複合材料又は高分子複合材料を含む機械的若しくは構造化部品又は物品に多段ポリマーを導入する方法を見出すことである。
【００２１】
本発明のさらなる別の目的は、繊維状物質、多段ポリマー及び（メタ）アクリルポリマーを含む安定なプリフォームを得る方法である。
【００２２】
さらなる別の目的は、耐衝撃性改良高分子複合材料又は耐衝撃性改良高分子複合材料を含む機械的若しくは構造化部品又は物品を製造するための方法を有することである。
【背景技術】
【００２３】
文献  ＥＰ第１０８５９６８号は、プリプレグ、プリフォーム、ラミネート及びサンドイッチ成形品を含む複合品並びにそれらの製造方法を開示している。特に、ポリマー粒子でコーティングされた複数の繊維のストランドが開示されている。ポリマー粒子は、熱可塑性ポリマー又は架橋熱可塑性ポリマーである。
【００２４】
文献  ＥＰ第１３１２４５３号は、プリプレグ、プリフォーム、ラミネート及びサンドイッチ成形品を含む複合品並びにそれらの製造方法を開示している。特に、平均粒径５μｍ未満のポリマー粒子でコーティングされた複数の繊維のストランドが開示されている。ポリマー粒子は、熱可塑性ポリマー又は架橋熱可塑性ポリマーである。少なくとも１００００ｇ／ｍｏｌの高分子量を有する０．１μｍから０．２５μｍの間の小粒径ポリマー粒子について記載されている。
【００２５】
これらの先行技術文献のいずれも、本発明による組成物、方法又は使用を開示していない。
【発明の概要】
【００２６】
驚くべきことに、
ａ）  繊維状物質
ｂ）  多段ポリマー
ｃ）  （メタ）アクリルポリマー（Ｐ１）
を含む組成物であって、
組成物中の多段ポリマーの量が３重量％から５０重量％の間であり、かつ、（メタ）アクリルポリマー（Ｐ１）が１０００００ｇ／ｍｏｌ未満の質量平均分子量Ｍｗを有する組成物が高分子複合材料に使用するのに適していることが見出された。
【００２７】
驚くべきことに、
ａ）  繊維状物質
ｂ）  多段ポリマー
ｃ）  （メタ）アクリルポリマー（Ｐ１）
を含むプリフォオームであって、
プリフォオーム中の多段ポリマーの量が３重量％から５０重量％の間であり、かつ、（メタ）アクリルポリマー（Ｐ１）が１０００００ｇ／ｍｏｌ未満の質量平均分子量Ｍｗを有するプリフォオームがその形状を維持することが見出された。
【００２８】
また、驚くべきことに、
ａ）  繊維状物質
ｂ）  多段ポリマー
ｃ）  （メタ）アクリルポリマー（Ｐ１）
を含む組成物であって、
プリフォオーム中の多段ポリマーの量が３重量％から５０重量％の間であり、かつ、（メタ）アクリルポリマー（Ｐ１）が１０００００ｇ／ｍｏｌ未満の質量平均分子量Ｍｗを有する組成物が、高分子複合材料又は高分子複合材料を含む機械的若しくは構造化部品又は物品を製造するために使用されうることが見出された。
【００２９】
また、驚くべきことに、以下の工程：
ａ）  繊維状物質と、多段ポリマーと、１０００００ｇ／ｍｏｌ未満の質量平均分子量Ｍｗを有する（メタ）アクリルポリマー（Ｐ１）とを接触させる工程
を含む組成物を製造するための方法であって、
組成物中の多段ポリマーの量が３重量％から５０重量％の間である組成物を製造するための方法が、高分子複合材料に使用されうる組成物を生じさせることも見出された。
【発明を実施するための形態】
【００３０】
第１の態様によれば、本発明は、
ａ）  繊維状物質
ｂ）  多段ポリマー
ｃ）  （メタ）アクリルポリマー（Ｐ１）
を含む組成物であって、
組成物中の多段ポリマーの量が３重量％から５０重量％の間であり、かつ、（メタ）アクリルポリマー（Ｐ１）が１０００００ｇ／ｍｏｌ未満の質量平均分子量Ｍｗを有する組成物に関する。
【００３１】
本発明の第２の態様によれば、本発明は、
ａ）  繊維状物質と、多段ポリマーと、１０００００ｇ／ｍｏｌ未満の質量平均分子量Ｍｗを有する（メタ）アクリルポリマー（Ｐ１）とを接触させる工程
を含むプリフォームを製造するための方法であって、
プリフォーム中の多段ポリマーの量が３重量％から５０重量％の間である、プリフォームを製造するための方法に関する。
【００３２】
第３の態様によれば、本発明は、
ａ）  繊維状物質
ｂ）  多段ポリマー
ｃ）  （メタ）アクリルポリマー（Ｐ１）
を含むプリフォームであって、
プリフォーム中の多段ポリマーの量が３重量％から５０重量％の間であり、かつ、（メタ）アクリルポリマー（Ｐ１）が１０００００ｇ／ｍｏｌ未満の質量平均分子量Ｍｗを有するプリフォームに関する。
【００３３】
第４の態様において、本発明は、高分子複合材料又は高分子複合材料を含む機械的若しくは構造化部品又は物品を製造するための、
ａ）  繊維状物質
ｂ）  多段ポリマー
ｃ）  （メタ）アクリルポリマー（Ｐ１）
を含むプリフォオームの使用であって、
プリフォオーム中の多段ポリマーの量が３重量％から５０重量％の間であり、かつ、（メタ）アクリルポリマー（Ｐ１）が１０００００ｇ／ｍｏｌ未満の質量平均分子量Ｍｗを有する、プリフォオームの使用に関する。
【００３４】
第５の態様において、本発明は、高分子複合材料又は高分子複合材料を含む機械的若しくは構造化部品又は物品を製造するための、
ａ）  繊維状物質
ｂ）  多段ポリマー
ｃ）  （メタ）アクリルポリマー（Ｐ１）
を含む組成物の使用であって、
組成物中の多段ポリマーの量が３重量％から５０重量％の間であり、かつ、（メタ）アクリルポリマー（Ｐ１）が１０００００ｇ／ｍｏｌ未満の質量平均分子量Ｍｗを有する、組成物の使用に関する。
【００３５】
使用されている用語「ポリマー粉末」は、ナノメートル範囲の粒子を含む一次ポリマー又はポリマー又はオリゴマーの凝集により得られる、少なくとも１マイクロメートル（μｍ）の範囲の粉末粒子を含むポリマーを意味する。
【００３６】
使用されている用語「一次粒子」は、ナノメートル範囲の粒子を含む球状ポリマーを表す。一次粒子は、好ましくは２０ｎｍから８００ｎｍの間の重量平均粒径を有する。
【００３７】
使用されている用語「粒径」は、球状とみなされる粒子の体積平均直径を表す。
【００３８】
使用されている用語「コポリマー」は、少なくとも２種の異なるモノマーからなるポリマーを表す。
【００３９】
使用されている「多段ポリマー」は、多段重合法によって順次形成されるポリマーを表す。好ましいのは、第１のポリマーが第１段のポリマーであり、第２のポリマーが第２段のポリマーである、すなわち第２のポリマーが第１のエマルションポリマーの存在下で乳化重合により形成される、多段乳化重合法である。
【００４０】
使用されている用語「（メタ）アクリル」は、アクリル及びメタクリルモノマーのすべての種類を表す。
【００４１】
使用されている用語「（メタ）アクリルポリマー」は、（メタ）アクリルポリマーの５０重量％以上を構成する（メタ）アクリルモノマーを含むポリマーを本質的に含む（メタ）アクリルポリマーを表す。
【００４２】
使用されている「耐衝撃性改良剤」という用語は、一旦高分子材料に組み込まれると、ゴム状材料又はゴムポリマーの相マイクロドメインによってその高分子材料の耐衝撃性及び靭性を増大させる材料と理解される。
【００４３】
使用されている用語「ゴム」は、ポリマーの、そのガラス転移を超えた熱力学的状態を表す。
【００４４】
使用されている用語「ゴムポリマー」は、０℃未満のガラス転移温度（Ｔｇ）を有するポリマーを表す。
【００４５】
使用されている用語「プリフォーム」は、複合材製造においてよく知られている、予備成形した繊維強化材を表す。例えば、繊維強化材としての繊維質マットの初期の面は、それは柔軟であり、例えばポリマーによってある一定の既に固定された形状に保たれている。より複雑なプリフォームの形状は、個々の繊維配向が適切な結合剤によって層内に固定されている、後の部品形状に対応する。それは、必要な外側輪郭を本質的に既に有する繊維半製品、すなわちプリフォームであり、完全に自動化され、正確に配置されるには十分剛性である。プリフォームは、例えば樹脂を添加するか、又はプリフォームに樹脂を含浸させることによって完成され、完成した複合又は構造化物品を得るために重合される。
【００４６】
使用されている「プリプレグ」という用語は、マット、織物、不織布材料又はロービングの樹脂との組み合わせを意味する。
【００４７】
本発明においてｘからｙの範囲とは、この範囲の上限及び下限が含まれることを意味し、少なくともｘからｙまでと等しい。
【００４８】
本発明においてｘからｙの間の範囲とは、この範囲の上限及び下限が除外されることを意味し、ｘ超ｙ未満と等しい。
【００４９】
本発明による組成物は、繊維状物質と、多段ポリマーと、１０００００ｇ／ｍｏｌ未満の質量平均分子量Ｍｗを有する（メタ）アクリルポリマー（Ｐ１）とを含んでおり、３つの成分を含む組成物中の多段ポリマーの量は３重量％から５０重量％の間である。
【００５０】
組成物中の多段ポリマーの量は、３つの化合物ａ）、ｂ）及びｃ）の合計に基づいて、好ましくは少なくとも４重量％、より好ましくは少なくとも５重量％、有利には少なくとも６重量％、最も有利には少なくとも７重量％である。
【００５１】
組成物中の多段ポリマーの量は、３つの化合物ａ）、ｂ）及びｃ）の合計に基づいて、好ましくは最大で４０重量％、より好ましくは最大で３０重量％、有利には最大で２５重量％である。
【００５２】
組成物中の多段ポリマーの量は、３つの化合物ａ）、ｂ）及びｃ）の合計に基づいて、好ましくは４重量％から４０重量％の間、より好ましくは５重量％から３０重量％の間、有利には６重量％から２５重量％の間、有利には７重量％から２５重量％の間である。
【００５３】
組成物中の（メタ）アクリルポリマー（Ｐ１）の量は、３つの化合物ａ）、ｂ）及びｃ）の合計に基づいて、好ましくは０．１５重量％から４７．５重量％の間、好ましくは０．３重量％から４５重量％の間である。
【００５４】
本発明の組成物はまた、プリプレグ又はプリフォームの形態でありうる。
【００５５】
第１の好ましい実施態様において、組成物はプリフォームの形態である。
【００５６】
（メタ）アクリルポリマー（Ｐ１）に関しては、それは、１０００００ｇ／ｍｏｌ未満、好ましくは９００００ｇ／ｍｏｌ未満、より好ましくは８００００ｇ／ｍｏｌ未満、さらにより好ましくは７００００ｇ／ｍｏｌ未満、有利には６００００ｇ／ｍｏｌ未満、より有利には５００００ｇ／ｍｏｌ未満、さらにより有利には４００００ｇ／ｍｏｌ未満の質量平均分子量Ｍｗを有する。
【００５７】
（メタ）アクリルポリマー（Ｐ１）は、２０００ｇ／ｍｏｌ超、好ましくは３０００ｇ／ｍｏｌ超、より好ましくは４０００ｇ／ｍｏｌ超、さらにより好ましくは５０００ｇ／ｍｏｌ超、有利には６０００ｇ／ｍｏｌ超、より有利には６５００ｇ／ｍｏｌ超、さらにいっそう有利には７０００ｇ／ｍｏｌ超、さらにより有利には１００００ｇ／ｍｏｌ超、最も有利には１２０００ｇ／ｍｏｌ超の質量平均分子量Ｍｗを有する。
【００５８】
（メタ）アクリルポリマー（Ｐ１）の質量平均分子量Ｍｗは、２０００ｇ／ｍｏｌから１００ ０００ｇ／ｍｏｌの間、好ましくは３０００ｇ／ｍｏｌから９００００ｇ／ｍｏｌの間、より好ましくは４０００ｇ／ｍｏｌから８００００ｇ／ｍｏｌの間、有利には５０００ｇ／ｍｏｌから７００００ｇ／ｍｏｌの間、より有利には６０００ｇ／ｍｏｌから５００００ｇ／ｍｏｌの間、最も有利には１００００ｇ／ｍｏｌから４００００ｇ／ｍｏｌの間である。
【００５９】
好ましくは、（メタ）アクリルポリマー（Ｐ１）は、（メタ）アクリルモノマーを含むコポリマーである。より好ましくは、（メタ）アクリルポリマー（Ｐ１）は、（メタ）アクリルポリマーである。さらにより好ましくは、（メタ）アクリルポリマー（Ｐ１）は、Ｃ１‐Ｃ１２アルキル（メタ）アクリレートから選択される、少なくとも５０重量％のモノマーを含む。有利に好ましくは、（メタ）アクリルポリマー（Ｐ１）は、Ｃ１‐Ｃ４アルキルメタクリレート及びＣ１‐Ｃ８アルキルアクリレートモノマー、並びにこれらの混合物から選択されるモノマーを少なくとも５０重量％含む。最も有利には、（メタ）アクリルポリマー（Ｐ１）は、少なくとも５０重量％の重合メチルメタクリレートを含む。
【００６０】
（メタ）アクリルポリマー（Ｐ１）のガラス転移温度Ｔｇは、好ましくは３０℃から１５０℃の間である。（メタ）アクリルポリマー（Ｐ１）のガラス転移温度は、さらに好ましくは４０℃から１５０℃の間、有利には４５℃から１５０℃の間、さらに有利には５０℃から１５０℃の間である。
【００６１】
好ましくは、（メタ）アクリルポリマー（Ｐ１）は、架橋されていない。
【００６２】
好ましくは、（メタ）アクリルポリマー（Ｐ１）は、いかなる他のポリマーにもグラフトされていない。
【００６３】
好ましくは、（メタ）アクリルポリマー（Ｐ１）は、少なくとも５ｇ／１０分、好ましくは少なくとも６ｇ／１０分、より好ましくは少なくとも７ｇ／１０分、最も好ましくは少なくとも８ｇ／１０分の、ＩＳＯ  １１３３（２３０℃／３．８ｋｇ）に従うメルトフローインデックスを有する。
【００６４】
より好ましくは、（メタ）アクリルポリマー（Ｐ１）は、５ｇ／１０分から１００ｇ／１０分の間の、ＩＳＯ  １１３３（２３０℃／３．８ｋｇ）に従うメルトフローインデックスを有し、メルトフローインデックスは好ましくは６ｇ／１０分から９０ｇ／１０分の間、より好ましくは７ｇ／１０分から８０ｇ／１０分の間、有利には８ｇ／１０分から７０ｇ／１０分の間である。
【００６５】
第１の好ましい実施態様では、（メタ）アクリルポリマー（Ｐ１）は、５０重量％から１００重量％のメチルメタクリレート、好ましくは８０重量％から１００重量％のメチルメタクリレート、さらにより好ましくは８０重量％から９９．８重量％のメチルメタクリレートと、０．２重量％から２０重量％のＣ１‐Ｃ８アルキルアクリレートモノマーとを含む。有利には、Ｃ１‐Ｃ８アルキルアクリレートモノマーは、メチルアクリレート、エチルアクリレート又はブチルアクリレートから選択される。
【００６６】
第２の好ましい実施態様では、（メタ）アクリルポリマー（Ｐ１）は、０重量％から５０重量％の間の官能性モノマーを含む。（メタ）アクリルポリマー（Ｐ１）は、好ましくは０重量％から３０重量％の間、より好ましくは１重量％から３０重量％の間、さらにより好ましくは２重量％から３０重量％の間、有利には３重量％から３０重量％の間、より有利には５重量％から３０重量％の間、最も有利には５重量％から３０重量％の間の官能性モノマーを含む。
【００６７】
第２の好ましい実施態様の官能性モノマーは、好ましくは（メタ）アクリルモノマーである。官能性モノマーは、以下の式（１）又は（２）を有する。
2019518857.tif 000002
【００６８】
ここで、（１）及び（２）の両式中、Ｒ１はＨ又はＣＨ３から選択され；式（１）中、ＹはＯであり、Ｒ５は、Ｈであるか又は、ＣでもＨでもない少なくとも１個の原子を有する脂肪族若しくは芳香族基であり；式（２）中、ＹはＮであり、Ｒ４及び／又はＲ３は、Ｈであるか又は脂肪族若しくは芳香族基である。
【００６９】
好ましくは、官能性モノマー（１）又は（２）は、グリシジル（メタ）アクリレート、アクリル酸又はメタクリル酸、これらの酸から誘導されたアミド、例えばジメチルアクリルアミド、２−メトキシエチルアクリレート若しくはメタクリレートなど、２−アミノエチルアクリレート又はメタクリレート、任意選択的に四級化された、ホスホネート又はホスフェート基を含むアクリレート又はメタクリレートモノマー、アルキルイミダゾリジノン（メタ）アクリレート、ポリエチレングリコール（メタ）アクリレートから選択される。ポリエチレングリコール（メタ）アクリレートのポリエチレングリコール基は、好ましくは４００ｇ／ｍｏｌから１００００ｇ／ｍｏｌの範囲の分子量を有する。
【００７０】
本発明による多段ポリマーは、そのポリマー組成が異なる少なくとも２の段を有する。
【００７１】
多段ポリマーは、好ましくは球状のポリマー粒子の形態である。このような粒子は、コアシェル粒子とも呼ばれる。第１の段はコアを、第２の又はそれに続くすべての段は各シェルを形成する。
【００７２】
球状のポリマー粒子に関しては、２０ｎｍから８００ｎｍの間の重量平均粒子直径を有する。ポリマー粒子の重量平均粒子直径は、好ましくは２５ｎｍから６００ｎｍの間、より好ましくは３０ｎｍから５５０ｎｍの間、さらにより好ましくは３５ｎｍから５００ｎｍの間、有利には４０ｎｍから４００ｎｍの間、より有利には５０ｎｍから４００ｎｍの間、さらにより有利には７５ｎｍから３５０ｎｍの間、最も有利には８０ｎｍから３００ｎｍの間である。
【００７３】
一次ポリマー粒子を凝集させて、多段ポリマー又は、（メタ）アクリルポリマー（Ｐ１）及び多段ポリマーのいずれかを含むポリマー粉末を得ることができる。
【００７４】
該ポリマー粒子は、２、３又はそれ以上の段を含む多段工程により得られる。
【００７５】
ポリマー粒子は、０℃未満のガラス転移温度を有するポリマー（Ａ１）を含む少なくとも１つの層（Ａ）と、３０℃以上のガラス転移温度を有するポリマー（Ｂ１）を含むもう１つの層（Ｂ）とを含む多層構造を有する。
【００７６】
第１の好ましい実施態様では、少なくとも３０℃のガラス転移温度を有するポリマー（Ｂ１）は、多層構造を有するポリマー粒子の外層である。
【００７７】
第２の好ましい実施態様では、少なくとも３０℃のガラス転移温度を有するポリマー（Ｂ１）は、多層構造を有するポリマー粒子の中間層である。
【００７８】
好ましくは、段（Ａ）は第１の段であり、ポリマー（Ｂ１）を含む段（Ｂ）は、ポリマー（Ａ１）を含む段（Ａ）又は別の中間層にグラフトされている。第１の段とは、ポリマー（Ａ１）を含む段（Ａ）を意味し、ポリマー（Ｂ１）を含む段（Ｂ）の前に作られる。
【００７９】
層（Ａ）中で０℃未満のガラス転移温度を有するポリマー（Ａ１）は、多段工程の最終段中には決して作られない。これは、ポリマー（Ａ１）が多層構造を有する粒子の外層には決して存在しないことを意味する。層（Ａ）中の０℃を下回るガラス転移温度を有するポリマー（Ａ１）は、ポリマー粒子のコア内にあるか、又は内層の１つである。
【００８０】
好ましくは、層（Ａ）中の０℃を下回るガラス転移温度を有するポリマー（Ａ１）は、多層構造を有するポリマー粒子のためのコアを形成する多段工程の第１の段中に、及び／又は６０℃以上のガラス転移温度を有するポリマー（Ｂ１）の前に作られる。好ましくは、ポリマー（Ａ１）は−５℃未満、より好ましくは−１５℃未満、有利には−２５℃未満のガラス転移温度を有する。
【００８１】
第１の好ましい実施態様では、６０℃以上のガラス転移温度を有するポリマー（Ｂ１）は、多層構造を有するポリマー粒子の外層を形成する、多段工程の最終段中に作られる。
【００８２】
第２の好ましい実施態様では、少なくとも３０℃のガラス転移温度を有するポリマー（Ｂ１）は、多層構造を有するポリマー粒子の中間層であり、多段工程の中の、ポリマー（Ａ１）を形成するための段の後の段中に作られる。
【００８３】
１つ又は複数の中間段により得られる追加の中間層（複数可）があってもよい。
【００８４】
好ましくは、層（Ｂ）のポリマー（Ｂ１）の少なくとも一部は、前の層で作られたポリマーにグラフトされている。それぞれポリマー（Ａ１）と（Ｂ１）を含む２つの段（Ａ）及び（Ｂ）しかない場合、ポリマー（Ｂ１）の一部はポリマー（Ａ１）にグラフトされている。より好ましくは、ポリマー（Ｂ１）の少なくとも５０重量％は、グラフトされている。グラフト率は、ポリマー（Ｂ１）のための溶媒での抽出と、抽出前後の重量測定で非グラフト量を決定することとにより、決定することができる。
【００８５】
各ポリマーのガラス転移温度Ｔｇは、例えば熱機械分析などの力学的方法により推定することができる。
【００８６】
各ポリマー（Ａ１）及び（Ｂ１）の試料を得るには、各段の各ポリマーの個々のガラス転移温度Ｔｇをより容易に推定及び測定するために、多段工程ではなく、ポリマー（Ａ１）及び（Ｂ１）をそれぞれ単独で調製することができる。
【００８７】
ポリマー（Ａ１）に関しては、第１の実施態様においてそれは、アルキルアクリレートからのモノマーを少なくとも５０重量％含む（メタ）アクリルポリマーである。
【００８８】
より好ましくは、ポリマー（Ａ１）は、それが０℃未満のガラス転移温度を有する限り、アルキルアクリレートと共重合可能なコモノマー（複数可）を含む。
【００８９】
ポリマー（Ａ１）中のコモノマー（複数可）は、好ましくは（メタ）アクリルモノマー及び／又はビニルモノマーから選択される。
【００９０】
ポリマー（Ａ１）中の（メタ）アクリルコモノマーは、Ｃ１‐Ｃ１２アルキル（メタ）アクリレートから選択されるモノマーを含む。ポリマー（Ａ１）中の（メタ）アクリルコモノマーは、さらに好ましくはＣ１‐Ｃ４アルキルメタクリレート及び／又はＣ１‐Ｃ８アルキルアクリレートモノマーを含む。
【００９１】
最も好ましくは、ポリマー（Ａ１）のアクリル又はメタクリルコモノマーは、ポリマー（Ａ１）が０℃未満のガラス転移温度を有する限り、メチルアクリレート、プロピルアクリレート、イソプロピルアクリレート、ブチルアクリレート、ｔｅｒｔ−ブチルアクリレート、メチルメタクリレート、エチルメタクリレート、ブチルメタクリレート、及びこれらの混合物から選択される。
【００９２】
好ましくは、ポリマー（Ａ１）は架橋されている。これは、架橋剤がその他のモノマー（複数可）に添加されることを意味する。架橋剤は、重合されうる少なくとも２つの基を含む。
【００９３】
ある特定の実施態様において、ポリマー（Ａ１）は、ブチルアクリレートのホモポリマーである。
【００９４】
別の特定の実施態様において、ポリマー（Ａ１）は、ブチルアクリレートと少なくとも１の架橋剤とのコポリマーである。架橋剤は、このコポリマーの５重量％未満である。
【００９５】
第１の実施態様のポリマー（Ａ１）のガラス転移温度Ｔｇは、より好ましくは−１００℃から０℃の間、さらにいっそう好ましくは−１００℃から−５℃の間、有利には−９０℃から−１５℃の間、より有利には−９０℃から−２５℃の間である。
【００９６】
ポリマー（Ａ１）に関して、第２の実施態様では、ポリマー（Ａ１）は、シリコーンゴム系ポリマーである。シリコーンゴムは、例えばポリジメチルシロキサンである。第２の実施態様のポリマー（Ａ１）のガラス転移温度Ｔｇは、より好ましくは−１５０℃から０℃の間、さらにいっそう好ましくは−１４５℃から−５℃の間、有利には−１４０℃から−１５℃の間、より有利には−１３５℃から−２５℃の間である。
【００９７】
ポリマー（Ａ１）に関して、第３の実施態様では、０℃未満のガラス転移温度を有するポリマー（Ａ１）は、イソプレン又はブタジエン由来の高分子単位を少なくとも５０重量％含み、段（Ａ）は、多層構造を有するポリマー粒子の最も内側の層である。言い換えれば、ポリマー（Ａ１）を含む段（Ａ）は、ポリマー粒子のコアである。
【００９８】
第２の実施態様のコアのポリマー（Ａ１）の例としては、イソプレンホモポリマー又はブタジエンホモポリマー、イソプレン−ブタジエンコポリマー、最大で９８重量％のビニルモノマーとイソプレンとのコポリマー、及び最大で９８重量％のビニルモノマーとブタジエンとのコポリマーが挙げられる。ビニルモノマーは、スチレン、アルキルスチレン、アクリロニトリル、アルキル（メタ）アクリレート、又はブタジエン又はイソプレンとすることができる。一実施態様において、コアは、ブタジエンホモポリマーである。
【００９９】
イソプレン又はブタジエン由来の高分子単位を少なくとも５０重量％含む、第３の実施態様のポリマー（Ａ１）のガラス転移温度Ｔｇは、より好ましくは−１００℃から０℃の間、さらにいっそう好ましくは−１００℃から−５℃の間、有利には−９０℃から−１５℃の間、さらにいっそう有利には−９０℃から−２５℃の間である。
【０１００】
ポリマー（Ｂ１）に関しては、ホモポリマーと、二重結合を有するモノマー及び／又はビニルモノマーを含むコポリマーとが挙げられる。ポリマー（Ｂ１）は、好ましくは（メタ）アクリルポリマーである。
【０１０１】
好ましくは、ポリマー（Ｂ１）は、Ｃ１‐Ｃ１２アルキル（メタ）アクリレートから選択される、少なくとも７０重量％のモノマーを含む。さらにより好ましくは、ポリマー（Ｂ１）は、少なくとも８０重量％の、Ｃ１‐Ｃ４アルキルメタクリレート及び／又はＣ１‐Ｃ８アルキルアクリレートモノマーを含む。
【０１０２】
ポリマー（Ｂ１）は、架橋されていてもよい。
【０１０３】
最も好ましくは、ポリマー（Ｂ１）のアクリル又はメタクリルモノマーは、ポリマー（Ｂ１）が少なくとも３０℃のガラス転移温度を有する限り、メチルアクリレート、エチルアクリレート、ブチルアクリレート、メチルメタクリレート、エチルメタクリレート、ブチルメタクリレート、及びこれらの混合物から選択される。
【０１０４】
ポリマー（Ｂ１）は、メチルメタクリレート由来のモノマー単位を有利には少なくとも５０重量％、より有利には少なくとも６０重量％、さらにいっそう有利には少なくとも７０重量％含む。
【０１０５】
ポリマー（Ｂ１）のガラス転移温度Ｔｇは、好ましくは３０℃から１５０℃の間である。ポリマー（Ｂ１）のガラス転移温度は、より好ましくは５０℃から１５０℃の間、さらにより好ましくは７０℃から１５０℃の間、有利には９０℃から１５０℃の間、より有利には９０℃から１３０℃の間である。
【０１０６】
別の実施態様において、前述の多段ポリマーは追加の段を有し、それは、（メタ）アクリルポリマー（Ｐ１）である。本発明のこの実施態様による一次ポリマー粒子は、０℃未満のガラス転移温度を有するポリマー（Ａ１）を含む少なくとも１つの段（Ａ）と、３０℃以上のガラス転移温度を有するポリマー（Ｂ１）を含む少なくとも１つの段（Ｂ）と、３０℃から１５０℃の間のガラス転移温度を有する（メタ）アクリルポリマー（Ｐ１）を含む少なくとも１つの段（Ｐ）とを含む多層構造を有する。
【０１０７】
好ましくは、（メタ）アクリルポリマー（Ｐ１）は、ポリマー（Ａ１）又は（Ｂ１）のいずれにもグラフトされていない。
【０１０８】
（メタ）アクリルポリマー（Ｐ１）とポリマー（Ｂ１）は、たとえ組成が非常に近かったり、特性のいくつかが重なっているとしても、同じポリマーではない。本質的相違は、ポリマー（Ｂ１）が常に多段ポリマーの一部であることである。
【０１０９】
これは、繊維状物質、（メタ）アクリルポリマー（Ｐ１）及び多段ポリマーを含む、本発明の組成物を調製するための方法においてさらに説明される。
【０１１０】
本発明による多段ポリマーを製造するための方法に関しては、それは、以下の工程：
ａ）  モノマー又はモノマー混合物（Ａｍ）を乳化重合により重合し、０℃未満のガラス転移温度を有するポリマー（Ａ１）を含む少なくとも１つの層（Ａ）を得る工程
ｂ）  モノマー又はモノマー混合物（Ｂｍ）の乳化重合により重合し、少なくとも３０℃のガラス転移温度を有するポリマー（Ｂ１）を含む層（Ｂ）を得る工程
を含み、
モノマー又はモノマー混合物（Ａｍ）及びモノマー又はモノマー混合物（Ｂｍ）は、ポリマー（Ａ１）及びポリマー（Ｂ１）の組成に従って前述のモノマーから選択される。
【０１１１】
好ましくは、工程ａ）は、工程ｂ）の前に行われる。さらに好ましくは、工程ｂ）は、工程ａ）で得られたポリマー（Ａ１）の存在下で実施される。
【０１１２】
さらにより好ましくは、工程ｂ）のポリマー（Ｂ１）の少なくとも一部を工程ａ）のポリマー（Ａ１）にグラフトするために、グラフト結合化合物が使用される。
【０１１３】
有利には、本発明による多段ポリマー組成物を製造するための方法は、多工程の方法であり、
ａ）  モノマー又はモノマー混合物（Ａｍ）を乳化重合により重合し、０℃未満のガラス転移温度を有するポリマー（Ａ１）を含む１つの層（Ａ）を得る工程
ｂ）  モノマー又はモノマー混合物（Ｂｍ）の乳化重合により重合し、少なくとも３０℃のガラス転移温度を有するポリマー（Ｂ１）を含む層（Ｂ）を得る工程
を順に含む。
【０１１４】
ポリマー（Ａ１）、（Ｂ１）をそれぞれ含む層（Ａ）、（Ｂ）を形成するための各モノマー又はモノマー混合物（Ａｍ）、（Ｂｍ）、及び各ポリマー（Ａ１）及び（Ｂ１）の特徴は、前述の通りである。
【０１１５】
さらにより有利には、工程ｂ）のポリマー（Ｂ１）の少なくとも一部を工程ａ）のポリマー（Ａ１）にグラフトするために、グラフト結合化合物が使用される。
【０１１６】
多段ポリマーを製造するための方法は、工程ａ）とｂ）の間に、追加の段のための追加の工程を含みうる。
【０１１７】
多段ポリマーを製造するための方法はまた工程ａ）とｂ）の前に、追加の段のための追加の工程を含みうる。モノマー又はモノマー混合物（（Ａｍ）を乳化重合によって重合して、０℃未満のガラス転移温度を有するポリマー（Ａ１）を含む層（Ａ）を得るために、シードが使用されうる。このシードは好ましくは、少なくとも２０℃のガラス転移温度を有する熱可塑性ポリマーである。
【０１１８】
多段ポリマーは、ポリマー粒子の水性分散体として得られる。この分散体の固形分は、１０重量％から６５重量％の間である。
【０１１９】
本発明の（メタ）アクリルポリマー（Ｐ１）の製造方法は、それぞれの（メタ）アクリルモノマー（Ｐ１ｍ）を重合する工程を含む。各（メタ）アクリルモノマー（Ｐ１ｍ）は、（メタ）アクリルポリマー（Ｐ１）及び２つの好ましい実施態様の（メタ）アクリルポリマー（Ｐ１）について前述したものと同じである。
【０１２０】
（メタ）アクリルホモ又はコポリマー（Ｐ１）は、バッチ又は半連続法で製造することができ、
バッチ法の場合、１つ又は一部の開始剤系の導入の直前又は直後にモノマーの混合物をワンショットで導入し、
半連続法の場合、開始剤添加と並行して、３０から５００分の範囲の所定の添加時間の間、複数のショットで又は連続的にモノマー混合物が添加される（開始剤も複数のショットで又は連続的に添加される）。
【０１２１】
繊維状物質と（メタ）アクリルポリマー（Ｐ１）と多段ポリマーとを含む本発明の組成物を調製する方法は、２つの好ましい実施態様を有する。
【０１２２】
いずれの場合も、（メタ）アクリルポリマー（Ｐ１）及び多段ポリマーと繊維状物質とを接触させる。（メタ）アクリルポリマー（Ｐ１）と多段ポリマーは、高分子組成物（ＰＣ１）中に別々又は一緒に添加されうる。高分子組成物（ＰＣ１）は、２つの好ましい方法によって得ることができる。
【０１２３】
方法の第１の好ましい実施態様では、（メタ）アクリルポリマー（Ｐ１）は、多段ポリマーの存在下で重合される。（メタ）アクリルポリマー（Ｐ１）は、高分子組成物（ＰＣ１）を得るための多段ポリマーの追加の段として作られる。（メタ）アクリルポリマー（Ｐ１）は、多段ポリマー上の層であり、それが追加の層であるので、多段ポリマーの一番上の外層である。（メタ）アクリルポリマー（Ｐ１）は、多段ポリマーにグラフトされていない。
【０１２４】
方法の第２の好ましい実施態様では、（メタ）アクリルポリマー（Ｐ１）を別々に重合し、多段ポリマーと混合又はブレンドし、高分子組成物（ＰＣ１）を得る。
【０１２５】
（メタ）アクリルポリマー（Ｐ１）と多段ポリマーとを含む高分子組成物（ＰＣ１）を調製するための、第１の好ましい態様による方法の場合、それは、
ａ）  モノマー又はモノマー混合物（Ａｍ）を乳化重合により重合し、０℃未満のガラス転移温度を有するポリマー（Ａ１）を含む段中の１つの層（Ａ）を得る工程
ｂ）  モノマー又はモノマー混合物（Ｂｍ）の乳化重合により重合し、少なくとも３０℃のガラス転移温度を有するポリマー（Ｂ１）を含む段中の層（Ｂ）を得る工程
ｃ）  モノマー又はモノマー混合物（Ｐ１ｍ）の乳化重合により重合し、少なくとも３０℃のガラス転移温度を有する（メタ）アクリルポリマー（Ｐ１）を含むこの追加の段中の層を得る工程
を含み、
（メタ）アクリルポリマー（Ｐ１）が１０００００ｇ／ｍｏｌ未満の質量平均分子量Ｍｗを有することを特徴とする。
【０１２６】
好ましくは、工程ａ）は、工程ｂ）の前に行われる。
【０１２７】
さらに好ましくは、工程ｂ）は、工程ａ）で得られたポリマー（Ａ１）の存在下で実施される。さらにより好ましくは、工程ｂ）のポリマー（Ｂ１）の少なくとも一部を工程ａ）のポリマー（Ａ１）にグラフトするために、グラフト結合化合物が使用される。
【０１２８】
有利には、（メタ）アクリルポリマー（Ｐ１）と多段ポリマーとを含むポリマー組成物（ＰＣ１）を製造するための方法は、多工程であり、
ａ）  モノマー又はモノマー混合物（Ａｍ）を乳化重合により重合し、０℃未満のガラス転移温度を有するポリマー（Ａ１）を含む段中の１つの層（Ａ）を得る工程
ｂ）  モノマー又はモノマー混合物（Ｂｍ）の乳化重合により重合し、少なくとも３０℃のガラス転移温度を有するポリマー（Ｂ１）を含む段中の層（Ｂ）を得る工程
ｃ）  モノマー又はモノマー混合物（Ｐ１ｍ）の乳化重合により重合し、少なくとも３０℃のガラス転移温度を有する（メタ）アクリルポリマー（Ｐ１）を含むこの追加の段中の層を得る工程
を順次含み、
（メタ）アクリルポリマー（Ｐ１）が１０００００ｇ／ｍｏｌ未満の質量平均分子量Ｍｗを有することを特徴とする。
【０１２９】
さらにより有利には、工程ｂ）のポリマー（Ｂ１）の少なくとも一部を工程ａ）のポリマー（Ａ１）にグラフトするために、グラフト結合化合物が使用される。
【０１３０】
ポリマー（Ａ１）、（Ｂ１）、（Ｐ１）をそれぞれ含む層（Ａ）、（Ｂ）、及び追加の段をそれぞれ形成するための各モノマー又はモノマー混合物（Ａｍ）、（Ｂｍ）及び（Ｐ１ｍ）は、前述したものと同じである。（Ａ１）、（Ｂ１）及び（Ｐ１）の特徴も、それぞれ前述したもの同じである。
【０１３１】
ポリマー組成物（ＰＣ１）は、ポリマー粒子の水性分散体として得られる。この分散体の固形分は、１０重量％から６５重量％の間である。
【０１３２】
任意選択的に、（メタ）アクリルポリマー（Ｐ１）と多段ポリマーとを含むポリマー組成物を製造するための方法は、このポリマー組成物を回収する追加の工程ｄ）を含む。
【０１３３】
回収とは、水相と固相との間の部分的な分離又は分離を意味し、後者はポリマー組成物を含む。
【０１３４】
本発明によれば、より好ましくは、ポリマー組成物の回収は、凝固又は噴霧乾燥によって行われる。
【０１３５】
０℃未満のガラス転移温度を有するポリマー（Ａ１）が、アルキルアルキレート由来の高分子単位を少なくとも５０重量％含み、かつ、段（Ａ）が、多層構造を有するポリマー粒子の最も内側の層である場合、噴霧乾燥は、本発明のポリマー粉末組成物を製造する方法のための好ましい回収及び／又は乾燥方法である。
【０１３６】
０℃未満のガラス転移温度を有するポリマー（Ａ１）が、イソプレン又はブタジエン由来の高分子単位を少なくとも５０重量％含み、かつ、段（Ａ）が、多層構造を有するポリマー粒子の最も内側の層である場合、凝固は、本発明のポリマー粉末組成物を製造する方法のための好ましい回収及び／又は乾燥方法である。
【０１３７】
本発明によるポリマー組成物を製造するための方法は、ポリマー組成物を乾燥させる追加の工程ｅ）を任意選択的に含みうる。
【０１３８】
好ましくは、この乾燥工程ｅ）は、ポリマー組成物の回収の工程ｄ）が凝固により行われる場合に行われる。
【０１３９】
乾燥工程ｅ）の後、ポリマー組成物は、好ましくは３重量％未満、より好ましくは１．５重量％未満、有利には１％未満の水分を含む。
【０１４０】
ポリマー組成物の水分は、熱天秤で測定することができる。
【０１４１】
ポリマーの乾燥は、オーブン又は真空オーブン内で、該組成物を５０℃で４８時間加熱しながら行うことができる。
【０１４２】
（メタ）アクリルポリマー（Ｐ１）と多段ポリマーとを含む高分子組成物（ＰＣ１）を調製するための、第２の好ましい態様による方法に関して、それは、
ａ）  （メタ）アクリルポリマー（Ｐ１）と多段ポリマーを混合する工程
ｂ）  任意選択的に、ポリマー粉末の形態の、前工程で得られた混合物を回収する工程
を含み、
ここで、工程ａ）における（メタ）アクリルポリマー（Ｐ１）と多段ポリマーは、水相中の分散体の形態である。
【０１４３】
（メタ）アクリルポリマー（Ｐ１）の水性分散体及び多段ポリマーの水性分散体の量は、得られた混合物中の固形分に基づく多段ポリマーの重量比が少なくとも５重量％、好ましくは少なくとも１０重量％、より好ましくは少なくとも２０重量％、有利には少なくとも５０重量％となるように選択される。
【０１４４】
（メタ）アクリルポリマー（Ｐ１）の水性分散体及び多段ポリマーの水性分散体の量は、得られた混合物中の固形分に基づく多段ポリマーの重量比が最大で９９重量％、好ましくは最大で９５重量％、より好ましくは最大で９０重量％となるように選択される。
【０１４５】
（メタ）アクリルポリマー（Ｐ１）の水性分散体及び多段ポリマーの水性分散体の量は、得られた混合物中の固形分に基づく多段ポリマーの重量比が５重量％から９９重量％の間、好ましくは１０重量％から９５重量％の間、より好ましくは２０重量％から９０重量％の間となるように選択される。
【０１４６】
回収工程ｂ）が行われない場合、ポリマー組成物（ＰＣ１）は、ポリマー粒子の水性分散体として得られる。この分散体の固形分は、１０重量％から６５重量％の間である。
【０１４７】
一実施態様では、（メタ）アクリルポリマー（Ｐ１）と多段ポリマーとを含むポリマー組成物を製造するための方法の回収工程ｂ）は、任意選択ではなく、好ましくは凝固又は噴霧乾燥によって行われる。
【０１４８】
（メタ）アクリルポリマー（Ｐ１）と多段ポリマーとを含むポリマー組成物を製造するための方法は、該ポリマー組成物を乾燥させるための追加の工程ｃ）を含む。
【０１４９】
乾燥とは、本発明のポリマー組成物が３重量％未満の水分、好ましくは１．５重量％未満の水分、より好ましくは１．２重量％未満の水分を含むことを意味する。
【０１５０】
水分は、ポリマー組成物を加熱して、重量減少を測定する熱天秤によって測定することができる。
【０１５１】
（メタ）アクリルポリマー（Ｐ１）と多段ポリマーとを含むポリマー組成物を製造するための方法は、好ましくはポリマー粉末を得る。本発明のポリマー粉末は、粒子の形態である。ポリマー粉末粒子は、多段工程により作られた凝集一次ポリマー粒子と、（メタ）アクリルポリマー（Ｐ１）とを含む。
【０１５２】
調製方法の２つの実施態様による、（メタ）アクリルポリマー（Ｐ１）と多段ポリマーとを含むポリマー粉末に関して、それは、１μｍから５００μｍの間の体積メジアン粒径Ｄ５０を有する。ポリマー粉末の体積メジアン粒径は、好ましくは１０μｍから４００μｍの間、より好ましくは１５μｍから３５０μｍの間、有利には２０μｍから３００μｍの間である。
【０１５３】
体積粒度分布Ｄ１０は、少なくとも７μｍ、好ましくは１０μｍである。
【０１５４】
体積粒度分布Ｄ９０は、最大で９５０μｍ、好ましくは５００μｍ、より好ましくは最大で４００μｍである。
【０１５５】
多段ポリマーに対する（メタ）アクリルポリマー（Ｐ１）の重量比ｒは、少なくとも５重量％、より好ましくは少なくとも７重量％、さらにより好ましくは少なくとも１０重量％である。
【０１５６】
本発明によれば、多段ポリマーに対する（メタ）アクリルポリマー（Ｐ１）の比率ｒは、最大で９５重量％である。
【０１５７】
多段ポリマーに対する（メタ）アクリルポリマー（Ｐ１）の重量比は、好ましくは５重量％から９５重量％の間、好ましくは１０重量％から９０重量％の間である。
【０１５８】
「繊維状物質」に関しては、ストリップ、ラップ、組紐、房又は小片の形態である織物、フェルト又は不織布を挙げることができる。繊維状物質は、一次元、二次元又は三次元のいずれかの様々な形状及び寸法を有しうる。繊維状物質は、１以上の繊維の集合体を含む。繊維が連続的である場合、これらの集合体は、織物を形成する。
【０１５９】
一次元形状は、糸状の長繊維である。繊維は、不連続又は連続でありうる。繊維は、ランダムに配置されても、互いに平行な連続フィラメントとして配置されてもよい。繊維は、繊維の長さと直径との比である、そのアスペクト比により定義される。本発明で用いられる繊維は、長繊維又は連続繊維である。繊維は、少なくとも１０００、好ましくは少なくとも１５００、より好ましくは少なくとも２０００、有利には少なくとも３０００、最も有利には少なくとも５０００のアスペペクト比を有する。
【０１６０】
二次元形状は、繊維質マット又は不織補強材又はロービング織物又は繊維束であり、これらは編組であってもよい。
【０１６１】
三次元形状は例えば、積み重ねられた若しくは折り畳まれた繊維質マット又は不織補強材又は繊維束又はこれらの混合物、三次元における二次元形状の集合体である。
【０１６２】
繊維状物質の素材は、天然のものでも合成のものでもよい。天然の素材として、植物繊維、木質繊維、動物繊維又は鉱物繊維を挙げることができる。
【０１６３】
天然繊維は例えば、サイザル麻、ジュート、麻、亜麻、木綿、ココナッツ繊維、及びバナナ繊維である。動物繊維は例えば、羊毛又は毛髪である。
【０１６４】
合成素材として、熱硬化性ポリマーの繊維、熱可塑性ポリマー又はこれらの混合物から選択される高分子繊維を挙げることができる。
【０１６５】
高分子繊維は、ポリアミド（脂肪族又は芳香族）、ポリエステル、ポリビニルアルコール、ポリオレフィン、ポリウレタン、ポリ塩化ビニル、ポリエチレン、不飽和ポリエステル、エポキシ樹脂、及びビニルエステルから作ることができる。
【０１６６】
また、鉱物繊維は、特にタイプＥ、Ｒ、又はＳ２のガラス繊維、炭素繊維、ホウ素繊維、又はケイ素繊維から選ぶことができる。
【０１６７】
本発明の繊維状物質は、植物繊維、木質繊維、動物繊維、鉱物繊維、合成高分子繊維、ガラス繊維、炭素繊維、又はこれらの混合物から選択される。
【０１６８】
繊維状物質は、好ましくは二又は三次元である。
【０１６９】
本発明による組成物を製造するための方法に関しては、それは、
ａ）  繊維状物質と多段ポリマーと（メタ）アクリルポリマー（Ｐ１）とを接触させる工程
を含み、
多段ポリマーの量は、組成物の３重量％から５０重量％の間であり、（メタ）アクリルポリマー（Ｐ１）は、１０００００ｇ／ｍｏｌ未満の質量平均分子量Ｍｗを有する。
【０１７０】
前記方法の工程ａ）は、多段ポリマーと（メタ）アクリルポリマー（Ｐ１）とを含む水性分散体を繊維状物質に浸漬、注入又は含浸することによって、又は多段ポリマーと（メタ）アクリルポリマー（Ｐ１）とを含む粉末により繊維状物質を粉末化することによって行うことができる。多段ポリマー及び（メタ）アクリルポリマー（Ｐ１）は好ましくは、前述の高分子組成物（ＰＣ１）の形態である。
【０１７１】
高分子組成物（ＰＣ１）が水性分散体の形態である場合、本方法は、工程ａ）の生成物を乾燥させる追加の工程ｂ）を含む。さらに、ｂ）の乾燥生成物を加熱する工程ｃ）を加えることができる。
【０１７２】
工程ｂ）は、水相を蒸発させることによって、又はわずかに加熱することによって行われる。好ましくは、工程ｂ）は、少なくとも４５℃に加熱することにより行われる。
【０１７３】
高分子組成物（ＰＣ１）が乾燥粉末の形態である場合、本方法は、組成物を加熱する追加工程ｃ）を含む。
【０１７４】
工程ｃ）は、１００℃から２５０℃の間の温度の金型の中で行われる。好ましくは１２５℃から２２５℃の間。金型に圧力を加えてもよい。
【０１７５】
特にプリフォームの形態の組成物を製造する方法はまた、プリフォームを変形する工程を含みうる。これは、工程ｃ）中に、加熱が特定の形状を有する金型内で行われること、又はプリフォームが工程ｃ）の後に再度加熱下で別の形状に変換されることのいずれかで行われうる。
【０１７６】
本発明の組成物又はプリフォームは、高分子複合材料又は高分子複合材料を含む機械的若しくは構造化部品又は物品を製造するために使用することができる。
【０１７７】
本発明の組成物又はプリフォームは、注入、減圧バッグ成形、加圧バッグ成形、オートクレーブ成形、樹脂トランスファ成形（ＲＴＭ）、反応射出成形（ＲＩＭ）、強化反応射出成形（Ｒ−ＲＩＭ）及びこれらの変形、プレス成形又は圧縮成形等の方法において使用される。
【０１７８】
該方法は、好ましくは樹脂トランスファ成形である。
【０１７９】
このプロセス中に、マトリックス又は連続相が組成物又はプリフォームに添加され、耐衝撃性改良高分子複合材料又は高分子複合材料を含む機械的若しくは構造化部品又は物品が得られる。
【０１８０】
高分子複合材料のマトリックス又は連続相は、熱硬化性ポリマー又は熱可塑性ポリマーである。
【０１８１】
一例として、耐衝撃性改良高分子複合材料を製造するための方法は、成形工程によって行われる。この方法は一般に、金型の輪郭に合うようにプリフォームを成形する工程、成形したプリフォームを金型に入れる工程、未硬化若しくは溶融成形樹脂又は重合シロップを金型に注入する工程、及びその後成形樹脂を硬化又は冷却又は必要に応じて重合して、立体成形ポリマー複合物を形成する工程を必要とする。
【０１８２】
［評価方法］
粒径分析
多段重合後の一次粒子の粒径は、Ｚｅｔａｓｉｚｅｒ  Ｎａｎｏ  Ｓ９０で測定される。
【０１８３】
ポリマー粉末の粒径は、ＭＡＬＶＥＲＮ社のＭａｌｖｅｒｎ  Ｍａｓｔｅｒｓｉｚｅｒ  ３０００で測定される。体積メジアン粒径Ｄ５０の推定のため、０，５〜８８０μｍの範囲を測定する、３００ｍｍレンズを備えたＭａｌｖｅｒｎ  Ｍａｓｔｅｒｓｉｚｅｒ  ３０００装置が使用される。
【０１８４】
ガラス転移温度
多段ポリマーのガラス転移点（Ｔｇ）は、熱機械分析を実現することができる機器で測定される。Ｒｈｅｏｍｅｔｒｉｃｓ社によるＲＤＡＩＩ  「ＲＨＥＯＭＥＴＲＩＣＳ  ＤＹＮＡＭＩＣ  ＡＮＡＬＹＳＥＲ」が使用されている。この熱機械分析は、適用される温度、ひずみ又は変形の関数として試料の粘弾性変化を正確に測定する。この装置は、温度変化の制御プログラムの間中、ひずみを固定したまま、試料の変形を継続的に記録する。結果は、温度、弾性率（Ｇ’）、損失弾性率、及びタン・デルタの関数として、図面により得られる。Ｔｇは、タン・デルタの導関数がゼロに等しい場合、タン・デルタ曲線から読み取られる、比較的高い温度値である。
【０１８５】
分子量
ポリマーの質量平均分子量（Ｍｗ）は、サイズ排除クロマトグラフィー（ＳＥＣ）により測定される。
【実施例】
【０１８６】
以下の材料を使用又は調製した。
【０１８７】
ガラス繊維織物の形態の繊維質基材であって、寸法が３０ｃｍ  ｘ  ２０ｃｍのガラスクロス（Ｈｅｘｃｅｌ社のガラスＥ  平織  ＨｅｘＦｏｒｃｅ（登録商標）０１７１７  ８２０  ＴＦ９７０、公称重量１６０ｇ／ｍ２）が使用される。
【０１８８】
多段ポリマーとして、米国特許第４２７８５７６号に記載の、標準的な乳化重合技術を用いる技術に従って高分子耐衝撃性改良剤を調製する。
【０１８９】
高分子耐衝撃性改良剤（ＩＭ１）として、８９．２部のブチルアクリレート、０．４部のブチレングリコールジアクリレート、及び０．４部のジアリルマレエートをエラストマーコアとして用いる多段工程により、続いて１０部のメチルメタクリレートの重合によって、コア／シェル型アクリル系ポリマー耐衝撃性改良剤を調製する。固形分は、（ＩＭ１）の水性分散体の４０％である。
【０１９０】
コポリマーＰ１の合成：半連続法：１７００ｇの脱イオン水、０．０１ｇのＦｅＳＯ４及び０．０３２ｇのエチレンジアミン四酢酸ナトリウム塩（１０ｇの脱イオン水に溶解）、１１０ｇの脱イオン水と２１．３３ｇの牛脂脂肪酸の乳化カリウム塩（１３９．４４ｇの水に溶解）に溶解した３．１５ｇのホルムアルデヒドスルホキシル酸ナトリウムを攪拌しながら反応器に入れ、混合物を完全に溶解するまで攪拌した。減圧窒素パージを三回連続で実施し、反応器をわずかな減圧下で放置した。次いで、反応器を加熱した。同時に、１０６６．７  ９６０．０３ｇのメチルメタクリレート及び１０．６７ｇのｎ−オクチルメルカプタンを含む混合物を３０分間窒素脱気した。反応器を６３℃に加熱し、その温度で維持した。次に、ポンプを使って、該混合物を１８０分間反応器に導入した。並行して、５．３３ｇのｔｅｒｔ−ブチルヒドロペルオキシド（１００ｇの脱イオン水に溶解）の溶液を導入する（同じ添加時間）。ラインを、５０ｇ及び２０ｇの水ですすいだ。その後反応混合物を８０℃の温度に加熱し、モノマー添加の終了後６０分間放置して重合を完了させた。反応器を３０℃に冷却した。得られた固形分は３４．２％であった。コポリマーＰ１の質量平均分子量は、Ｍｗ＝２８０００ｇ／ｍｏｌである。
【０１９１】
多段ポリマーとメタアクリルポリマー（Ｐ１）とを含む組成物は、（ＩＭ１）の水性分散体１０００ｇと（Ｐ１）の水性分散体２００ｇを混合することによって調製される。
【０１９２】
ガラス繊維織物を浸すために、（ＩＭ１）と（Ｐ１）の水性分散体の混合物に織物を数回漬ける。織物上の分散液から異なる量の多段ポリマー（ＩＭ１）と（Ｐ１）との混合物を得るために、浸漬工程の数は、変えられる。
【０１９３】
５０℃のオーブン内で織物を乾燥させる。
【０１９４】
織物中の多段ポリマーとポリマー（Ｐ１）との混合物の量は、浸漬前及び乾燥後に織物を秤量することによって計算される。
【０１９５】
以下の生成物が得られる。
【０１９６】
実施例１：多段ポリマー（ＩＭ１）とメタアクリルポリマー（Ｐ１）との混合物は、織物中に６重量％である。
【０１９７】
実施例２：多段ポリマー（ＩＭ１）とメタアクリルポリマー（Ｐ１）との混合物は、織物中に８．５重量％である。
【０１９８】
実施例３：多段ポリマー（ＩＭ１）とメタアクリルポリマー（Ｐ１）との混合物は、織物中に１５重量％である。
【０１９９】
比較実施例１：多段ポリマー（ＩＭ１）とメタアクリルポリマー（Ｐ１）との混合物は、織物中に３重量％である。
【０２００】
比較実施例２：前述の実施例の方法は、織物を浸漬することを繰り返すが、混合物の代わりに（ＩＭ１）の水性分散体のみを使用する。多段ポリマー（ＩＭ１）は、織物中に３重量％である。
【０２０１】
約１ｍｍの厚さを得るために、各織物又はプライの３層を積み重ねる。スタックを圧力下で金型に入れ、１０分間で２０℃から２００℃まで温度を上昇させる。２００℃を１５分間保持し、その後金型を２５分間で７０℃に冷却し、プリフォームを金型から取り出す。
【０２０２】
プライ間の結合は、プリフォームを製造するのに十分である。実施例１、２及び３で製造されたプリフォームは、数週間その形状を維持してから、プリフォームとして使用することができる。
【０２０３】
比較例１及び２を用いて製造されたプリフォームは、安定性が低く、金型内で得られる形状が変化するが、これは比較例１よりも比較例２にとって重要である。
【国際調査報告】
2019518857.tif 000003
2019518857.tif 000004
2019518857.tif 000005